(57)【要約】【課題】簡単な構成で、受光効率の低下を抑制しつつ応答速度を高くすることができる超伝導単一光子検出器およびその受光配線の構造決定方法を提供する。【解決手段】超伝導単一光子検出器１の受光配線１２は、受光領域Ａに対する占有率と受光配線１２の基板１１の主面に垂直な方向の厚みとの組み合わせとして、当該厚みが４ｎｍかつ占有率が５０％である場合の光吸収効率を基準光吸収効率Ｐａｏとした際に、占有率が５０％未満かつ厚みが４ｎｍより大きい組み合わせのうち基準光吸収効率Ｐａｏより高い光吸収効率Ｐａが得られるような占有率と厚みとの組み合わせを有する。【選択図】図５
2014216430.tif 000002
【特許請求の範囲】
【請求項１】
基板と、
前記基板より上層に形成され、超伝導状態で使用される受光配線と、
前記受光配線上に形成された第１のキャビティ層と、
前記第１のキャビティ層上に形成された反射層と、を有し、
前記受光配線は、前記基板の主面に垂直な方向から見て光子が入射可能な領域に占める割合（以下、占有率）が所定の値となるように配設され、
前記受光配線は、前記占有率と当該受光配線の前記基板の主面に垂直な方向の厚みとの組み合わせとして、前記厚みが４ｎｍかつ前記占有率が５０％である場合の光吸収効率を基準光吸収効率とした際に、前記占有率が５０％未満かつ前記厚みが４ｎｍより大きい組み合わせのうち前記基準光吸収効率より高い光吸収効率が得られるような前記占有率と前記厚みとの組み合わせを有する、超伝導単一光子検出器。
【請求項２】
前記受光配線は、前記厚みが８ｎｍ以上である、請求項１に記載の超伝導単一光子検出器。
【請求項３】
前記受光配線は、前記厚みが１０ｎｍ以下である、請求項２に記載の超伝導単一光子検出器。
【請求項４】
前記基板より上層かつ前記第１のキャビティ層より下層に形成された第２のキャビティ層を有し、
前記受光配線は、前記第２のキャビティ層上に形成される、請求項１〜３の何れかに記載の超伝導単一光子検出器。
【請求項５】
前記受光配線は、所定の受光領域にメアンダ状に形成され、当該メアンダ状に形成される箇所において隣り合う前記受光配線同士の間隔が、３００ｎｍ以上である、請求項１〜４の何れかに記載の超伝導単一光子検出器。
【請求項６】
基板と、前記基板より上層に形成され、超伝導状態で使用される受光配線と、前記受光配線上に形成された第１のキャビティ層と、前記第１のキャビティ層上に形成された反射層と、を有し、前記基板の主面に垂直な方向から見て光子が入射可能な領域に占める割合（以下、占有率）が所定の値となるように配設される超伝導単一光子検出器における受光配線の構造決定方法であって、
前記占有率と前記受光配線の前記基板の主面に垂直な方向の厚みとの組み合わせが、前記厚みが４ｎｍかつ前記占有率が５０％である場合の光吸収効率を基準光吸収効率とした際に、前記占有率が５０％未満かつ前記厚みが４ｎｍより大きい組み合わせのうち前記基準光吸収効率より高い光吸収効率が得られるような前記占有率と前記厚みとの組み合わせとなるように前記受光配線の構造を決定する、受光配線の構造決定方法。
【発明の詳細な説明】
【技術分野】
【０００１】
本発明は、超伝導単一光子検出器およびその受光配線の構造決定方法に関する。
【背景技術】
【０００２】
超伝導単一光子検出器（Superconducting Single Photon Detector、以下ＳＳＰＤと略する場合がある）は、高感度、低雑音かつ高速動作可能な単一光子検出器として量子情報通信、量子光学など様々な分野への利用が期待されている（例えば非特許文献１，２参照）。特に、量子暗号鍵配送試験や量子もつれ実験等でＳＳＰＤを利用することにより、従来の半導体アバランシェフォトダイオードなどの光子検出器ではなし得なかった、極めて高精度な検出結果が得られるようになってきている。ＳＳＰＤにおいて単一光子を検出する検出素子としては配線状の受光部（以下、受光配線ともいう）が用いられる。この受光配線は、ナノワイヤと呼ばれ、例えば窒化ニオブ（ＮｂＮ）からなる窒化ニオブ配線を超伝導状態で使用するものであり、受光配線は、ナノワイヤが受光面にメアンダ状（蛇行形状）に形成されることにより構成されている。このようなＳＳＰＤの主要な性能因子として、検出効率および応答速度が挙げられる。
【０００３】
このうち検出効率とは、入射した光子数に対してＳＳＰＤが出力した応答パルス数の割合であり、当然ながら１００％に近づくほど好ましい。検出効率Ｒは、さらにＳＳＰＤの入射光との結合効率Ｐｃ、ＳＳＰＤにおける光吸収効率ＰａおよびＳＳＰＤにおけるパルス生成効率Ｐｄの３つの因子に分けられ、これら３つの効率の積Ｒ＝Ｐｃ×Ｐａ×Ｐｄで決定される。
【０００４】
入射光との結合効率Ｐｃは、ＳＳＰＤへ入射した光が、実際にＳＳＰＤの受光部に当たる割合（光子がナノワイヤとカップリングできる割合）を意味し、入射光の広がりとＳＳＰＤの受光部の面積によって決定される。また、光吸収効率Ｐａは、ＳＳＰＤの受光部に当たった光がナノワイヤに吸収される割合を意味し、入射光を１として、入射光がＳＳＰＤを透過する割合ＰａｔおよびＳＳＰＤで反射する割合Ｐａｒを引いた値（１−Ｐａｔ−Ｐａｒ）として決定される。また、パルス生成効率Ｐｄは、ナノワイヤが吸収した光に基づいて実際にパルスが生成される割合を意味する。
【０００５】
一方、応答速度とは、繰り返しＳＳＰＤが光子に対して正しく応答パルスを出力できる速度の最大値を意味する。ナノワイヤは、超伝導材料で構成されることにより、光子がナノワイヤに吸収された後の熱緩和過程が速いため、ギガヘルツオーダの応答速度が期待されている。
【先行技術文献】
【非特許文献】
【０００６】
【非特許文献１】G.N. Gol'tsman, O. Okunev, G. Chulkova, A. Lipatov, A. Semenov, K. Smirnov, B. Voronov, A. Dzardanov, C. Williams, and R. Sobolewski, “ Picosecond superconducting single-photon optical detector”, Appl. Phys. Lett. 79, 705-707 (2001)
【非特許文献２】S. Miki, M. Fujiwara, M. Sasaki, B. Baek, A. J. Miller, R. H. Hadfield, S. W. Nam, and Z. Wang, “Large sensitive-area NbN nanowire superconducting single-photon detectors fabricated on single-crystal MgO substrates”, Appl. Phys. Lett. 92, 061116(1-3) (2008)
【発明の概要】
【発明が解決しようとする課題】
【０００７】
しかし、上記のようなＳＳＰＤにおいて、実際の応答速度は数１０ＭＨｚ程度にとどまっているのが現状である。これは、ナノワイヤをメアンダ状に形成することによりナノワイヤ長が長くなって力学的インダクタンスが大きくなることが原因である。したがって、応答速度を改善し、上記のような潜在的な最大性能に近づけるためには、ナノワイヤ長を短くすることが有効と考えられる。
【０００８】
ところが、単純にナノワイヤ長を短くすると、ＳＳＰＤの受光面積が小さくなってしまい、入射光との結合効率Ｐｃが低下することによって、検出効率Ｒが低下してしまう問題がある。複数のＳＳＰＤをアレイ化して各ＳＳＰＤの受光面積を小さくしつつ、ＳＳＰＤアレイ全体の受光面積を確保する方法も考えられるが、ＳＳＰＤアレイの作製プロセスやこれを用いたシステムの構造が複雑化してしまう問題がある。
【０００９】
本発明は、このような課題を解決するためになされたものであり、簡単な構成で、受光効率の低下を抑制しつつ応答速度を高くすることができる超伝導単一光子検出器およびその受光配線の構造決定方法を提供することを目的とする。
【課題を解決するための手段】
【００１０】
上記課題を解決するため、本発明の一態様における超伝導単一光子検出器は、基板と、前記基板より上層に形成され、超伝導状態で使用される受光配線と、前記受光配線上に形成された第１のキャビティ層と、前記第１のキャビティ層上に形成された反射層と、を有し、前記受光配線は、前記基板の主面に垂直な方向から見て光子が入射可能な領域に占める割合（以下、占有率）が所定の値となるように配設され、前記受光配線は、前記占有率と当該受光配線の前記基板の主面に垂直な方向の厚みとの組み合わせとして、前記厚みが４ｎｍかつ前記占有率が５０％である場合の光吸収効率を基準光吸収効率とした際に、前記占有率が５０％未満かつ前記厚みが４ｎｍより大きい組み合わせのうち前記基準光吸収効率より高い光吸収効率が得られるような前記占有率と前記厚みとの組み合わせを有するものである。
【００１１】
本願の発明者らは、鋭意研究の末、受光配線の厚みと、受光配線の受光面積（占有率）との関係が検出効率の一要素である光吸収効率に大きく影響するという知見を得た。より具体的には、本願の発明者らは、受光配線の厚みを従来（一般的に約４ｎｍ）よりも厚くすることにより、ＳＳＰＤの受光面積が小さくなっても検出効率の低下が抑制されるという知見を得た。そしてこのような知見に基づいて、受光配線の占有率と受光配線の厚みとの組み合わせを上記のように決定することで、受光効率の低下を抑制しつつ受光配線の長さを短くして応答速度を高くすることができるＳＳＰＤを見出した。したがって、上記構成によれば、簡単な構成で、受光効率の低下を抑制しつつ応答速度を高くすることができる。
【００１２】
前記厚みは、８ｎｍ以上であってもよい。また、前記厚みは、１０ｎｍ以下であってもよい。
【００１３】
前記超伝導単一光子検出器は、前記基板より上層かつ前記第１のキャビティ層より下層に形成された第２のキャビティ層を有し、前記受光配線は、前記第２のキャビティ層上に形成されてもよい。このように、２つのキャビティ層で受光配線を挟むダブルサイドキャビティ型のＳＳＰＤとすることにより、光子の閉じ込め効率をより高めて、検出効率をより高めることができる。
【００１４】
前記受光配線は、所定の受光領域にメアンダ状に形成され、当該メアンダ状に形成される箇所において隣り合う前記受光配線同士の間隔が、３００ｎｍ以上であってもよい。
【００１５】
また、本発明の他の態様における超伝導単一光子検出器における受光配線の構造決定方法は、基板と、前記基板より上層に形成され、超伝導状態で使用される受光配線と、前記受光配線上に形成された第１のキャビティ層と、前記第１のキャビティ層上に形成された反射層と、を有し、前記基板の主面に垂直な方向から見て光子が入射可能な領域に占める割合（以下、占有率）が所定の値となるように配設される超伝導単一光子検出器における受光配線の構造決定方法であって、前記占有率と前記受光配線の前記基板の主面に垂直な方向の厚みとの組み合わせが、前記厚みが４ｎｍかつ前記占有率が５０％である場合の光吸収効率を基準光吸収効率とした際に、前記占有率が５０％未満かつ前記厚みが４ｎｍより大きい組み合わせのうち前記基準光吸収効率より高い光吸収効率が得られるような前記占有率と前記厚みとの組み合わせとなるように前記受光配線の構造を決定するものである。
【００１６】
上記方法によれば、受光配線の厚みを４ｎｍより大きくした際に、平面視における受光配線の光子入射領域に対する占有率が、基準光吸収率を超える光吸収率が得られるような占有率となるように、受光配線を配設することにより、簡単に受光効率の低下を抑制しつつ応答速度を高くすることができる受光配線の構造を決定することができる。従って、上記方法によって決定されたＳＳＰＤは、簡単な構成で、受光効率の低下を抑制しつつ応答速度を高くすることができる。
【発明の効果】
【００１７】
本発明によれば、簡単な構成で、受光効率の低下を抑制しつつ応答速度を高くすることができる超伝導単一光子検出器が得られる。
【図面の簡単な説明】
【００１８】
【図１】図１は本発明に係る一実施形態における超伝導単一光子検出器の一構成例を模式的に示す図である。
【図２】図２は図１のＩＩ−ＩＩ断面図である。
【図３】図３は図２に示すＳＳＰＤの製造工程を示す図である。
【図４】図４は力学的インダクタンスのナノワイヤ長依存性を示すグラフである。
【図５】図５はナノワイヤ間間隔に対する光吸収効率を複数の層厚に対して示すグラフである。
【図６】図６は光学定数のうち屈折率ｎを大きくした場合におけるナノワイヤ間間隔に対する光吸収効率を複数の層厚に対して示すグラフである。
【図７】図７は光学定数のうち屈折率ｎを小さくした場合におけるナノワイヤ間間隔に対する光吸収効率を複数の層厚に対して示すグラフである。
【図８】図８は光学定数のうち消衰係数ｋを大きくした場合におけるナノワイヤ間間隔に対する光吸収効率を複数の層厚に対して示すグラフである。
【図９】図９は光学定数のうち消衰係数ｋを小さくした場合におけるナノワイヤ間間隔に対する光吸収効率を複数の層厚に対して示すグラフである。
【発明を実施するための形態】
【００１９】
以下、本発明の実施形態について図面を参照しながら説明する。
【００２０】
なお、全ての図面を通じて、同一ないし相当する構成要素には同じ参照番号を付し、以下、このような構成要素の重複的記載を省略する場合がある。
【００２１】
また、本発明は、以下の実施形態に限定されない。つまり、以下の具体的な説明は、本発明の「超伝導単一光子検出器」の特徴を例示しているに過ぎない。よって、本発明の「超伝導単一光子検出器」を特定した構成要素に対応する用語に適宜の参照符号を付して以下の具体例を説明する場合、当該具体的な装置は、これに対応する本発明の「超伝導単一光子検出器」の構成要素の一例である。
【００２２】
＜概略構造＞
図１は本発明に係る一実施形態における超伝導単一光子検出器の一構成例を模式的に示す平面図であり、図２は図１のＩＩ−ＩＩ断面図である。図１および図２に示すように、本実施形態における超伝導単一光子検出器（ＳＳＰＤ）１は、基板１１と、基板１１より上層に形成され、超伝導状態で使用される受光配線（ナノワイヤ）１２と、ナノワイヤ１２上に形成された第１のキャビティ層１３と、第１のキャビティ層１３上に形成された反射層１５とを有している。なお、図１においては、ナノワイヤ１２の構造が分かり易いように、第１のキャビティ層１３および反射層１５を取り除いた状態を表している。図１においては、これらの層１３，１５が本来位置する領域をＡとして表している。この領域Ａは、基板１１の主面に垂直な方向から見て光子が入射可能な領域を表しており、以下、受光領域Ａと称する。
【００２３】
受光領域Ａの平面サイズは、超伝導単一光子検出器１の使用目的に合わせて定められる。例えば、一辺１５μｍの正方形状に定められる。
【００２４】
ナノワイヤ１２は、基板１１の受光領域Ａ内において、メアンダ状（蛇行形状）に形成される。ナノワイヤ１２は、受光領域Ａの平面サイズが上記のように一辺１５μｍの正方形状である場合、例えば数１０〜数１００ｎｍの線幅を有し、メアンダ状に形成される箇所において隣り合うナノワイヤ１２同士の間隔（ピッチ）が、例えば３００ｎｍ以上となるように形成されている。ナノワイヤ１２は、適宜の冷却手段（例えばＧＭ製冷凍機）を用いて冷却することにより、超伝導状態で使用される。本実施形態におけるナノワイヤ１２は、窒化ニオブ（ＮｂＮ）で形成される。ナノワイヤ１２の厚みは例えば８ｎｍ以上１０ｎｍ以下である（より詳しくは後述する）。
【００２５】
本実施形態において、基板１１は、例えばシリコン（Ｓｉ）基板が用いられる。ナノワイヤは、窒化ニオブ（ＮｂＮ）で形成される。第１のキャビティ層１３は、一酸化ケイ素（ＳｉＯ）で形成される。
【００２６】
さらに、ＳＳＰＤ１は、基板１１より上層かつ第１のキャビティ層１３より下層に形成された第２のキャビティ層１４を有している。ナノワイヤ１２は、第２のキャビティ層１４上に形成されている。すなわち、本実施形態のＳＳＰＤ１は、ナノワイヤ１２が、第１のキャビティ層１３および第２のキャビティ層１４の間に挟まれた構造（ダブルサイドキャビティ型のＳＳＰＤ）となっている。本実施形態における第２のキャビティ層１４は、二酸化ケイ素（ＳｉＯ２）で形成されている。このように、２つのキャビティ層１３，１４でナノワイヤ１２を挟むダブルサイドキャビティ型のＳＳＰＤ１とすることにより、光子の閉じ込め効率をより高めて、検出効率Ｒをより高めることができる。
【００２７】
ナノワイヤ１２は、受光領域Ａの外部で電極１６と接続されている。電極１６は、伝送経路（図示せず）に接続される。ナノワイヤ１３は、この伝送経路を介してバイアス源（図示せず）と接続されており、バイアス源から超伝導臨界電流をわずかに下回る所定のバイアス電流が流れるように構成されている。なお、電極１６および伝送経路は、ナノワイヤ１２との接続箇所において超伝導状態が破壊されるのを防止すべく、ナノワイヤ１２と同じ材料により構成することが好ましい。
【００２８】
上記のようなＳＳＰＤ１においては、基板１１の裏面（第２のキャビティ層１４との接触面とは反対側の表面）から光子が入射され、基板１１を通過して第１および第２のキャビティ層１３，１４内に光子が閉じ込められる。反射層１５は、光子が第１および第２のキャビティ層１３，１４を通過して外部へ飛び出すのを防止し、第１および第２のキャビティ層１３，１４内への光子の閉じ込め効果を高めている。
【００２９】
なお、基板１１の裏面側（光子入射側面）に反射防止層（図示せず）を形成することとしてもよい。
【００３０】
ＳＳＰＤ１は、このように第１および第２のキャビティ層１３，１４内に閉じ込められた光子がナノワイヤ１２に入射した際のナノワイヤ１２の抵抗変化に基づいて、光子を１つずつ検出するように構成されている。
【００３１】
具体的に説明すると、ナノワイヤ１２に光子（単一光子）が入射すると、ナノワイヤ１２における光子が入射した箇所ではギャップエネルギーを超えることになり、その結果、超伝導性が局所的に破壊され、ホットスポットという常伝導領域（高抵抗領域）が発生する。ナノワイヤ１２を流れる電流は、ホットスポットを迂回するように流れ、当該箇所において流れる電流が局所的に増大する。すると、ホットスポットの周囲を流れる電流は臨界電流を超え、ホットスポットの周囲も常伝導状態になる。このため、常伝導領域は、一時的に、ナノワイヤ１２の幅方向全域に亘るように広がる。このようにして、常伝導領域の発生および常伝導領域の超伝導状態への回復過程においてナノワイヤ１２の幅方向全域にわたって抵抗変化が生じる。この抵抗変化を伝送経路を通じて検出する。このような抵抗変化は、パルス状の電圧変化（電圧信号変化）として検出される。
【００３２】
なお、以上のナノワイヤ１３を臨界電流近傍にバイアスすることにより、光子Ｐを１個ずつ検出できる超伝導単一光子検出素子の検出法自体は公知である（例えば、公知文献としての「IEEE TRANSACTIONS ON APPLIED SUPERCONDUCTIVITY, VOL.11, NO.1, MARCH 2001 P574-577」参照）。よって、この検出法の詳細な説明は省略する。
【００３３】
＜製造方法＞
次に、本実施形態におけるＳＳＰＤ１の製造方法について説明する。図３は図２に示すＳＳＰＤの製造工程を示す図である。まず、図３（ａ）に示す工程において、Ｓｉ基板１１上に、第２のキャビティ層１４としてＳｉＯ２層およびナノワイヤ１２の材料層１２ＭとしてＮｂＮ層を積層する。例えば、基板１１の主面方向の厚み（層厚）は４００μｍ程度である。また、第２のキャビティ層１４の層厚は、２４０ｎｍ程度である。なお、第２のキャビティ層１４は、Ｓｉ基板１１の表面を酸化処理することによって形成することとしてもよいし、予め熱酸化膜が形成されたＳｉ基板を用いてもよい。また、ナノワイヤ材料層１２Ｍは、直流反応性スパッタリングを行うことにより、第２のキャビティ層１４上に形成される。例えば、ＮｂＮのナノワイヤ材料層１４を形成する場合には、放電ガスにアルゴンガス、反応ガスとして窒素を導入した雰囲気下でＮｂターゲットを用いた直流反応性スパッタリングを行うことにより、第２のキャビティ層１４上にＮｂＮ層を形成する。
【００３４】
続いて、図３（ｂ）に示す工程においては、上記工程で形成されたナノワイヤ材料層１２Ｍに対して電子線描画による微細加工技術によりパターニングを行い、所望の形状（図１に示すようなメアンダ形状）を有するナノワイヤ１２を形成する。
【００３５】
さらに、図３（ｃ）に示す工程においては、リフトオフプロセスによりナノワイヤ１２の両端部に電極１６を形成する。電極１６は、例えば、ナノワイヤ１２の両端部を除いてレジスト膜を形成した後、電極材料である金属膜（例えばＮｂＮ膜）を形成し、レジスト膜を剥離することにより形成される。
【００３６】
次に、図３（ｄ）に示す工程においては、ナノワイヤ１２が形成され、受光領域Ａとなる領域に第１のキャビティ層１３を形成する。第１のキャビティ層１３は、真空蒸着により形成される。具体的には、受光領域Ａ以外の領域にレジスト膜を形成し、受光領域Ａにおけるナノワイヤ１２および第２のキャビティ層１４上に、ＳｉＯを真空蒸着により堆積させる。第１のキャビティ層１３の層厚は、例えば２３０ｎｍ程度である。その後、第１のキャビティ層１３上に金属からなる反射層１５をリフトオフプロセスにより形成する。反射層１５は、反射率の高い金属、例えばＡｇにより形成される。反射層１５の層厚は、例えば１３０ｎｍ程度である。以上のようにして、ＳＳＰＤ１が形成される。
【００３７】
なお、上述した製造方法において例示した材料は、本発明においてこれらに限られるものではない。例えば、ナノワイヤ１２に用いる超伝導材料は、ＮｂＮ以外に、ＮｂＴｉＮ、Ｎｂ、ＴａＮ、ＭｇＢ２等も採用可能である。また、基板１１は、Ｓｉ以外に、例えば、ＭｇＯ、石英（クオーツ）、サファイヤなどが採用可能である。反射層１５はＡｇに加えて、例えばＡｕ等も採用可能である。また、各キャビティ層１３，１４は、光子を閉じ込められるような誘電体層であればよく、例えば、ＨＳＱ（Hydrogen silsesquioxane）等であってもよい。
【００３８】
＜ナノワイヤの構造決定方法＞
ここで、本実施形態におけるナノワイヤ１２の構造決定方法についてＮｂＮで形成されたナノワイヤ１２の一例として用いた場合に基づいて説明する。
【００３９】
ナノワイヤ１２は、基板１１の主面に垂直な方向から見て光子が入射可能な領域（受光領域Ａ）に占める割合（以下、占有率）が所定の値となるように配設される。
【００４０】
一般的に、同じ面積の受光領域Ａで比較した場合、占有率が大きいと、ナノワイヤ長が長くなって力学的インダクタンスが大きくなり、応答速度が遅くなる傾向にある。
【００４１】
図４は力学的インダクタンスのナノワイヤ長依存性を示すグラフである。図４は、受光領域Ａの面積が１５μｍ×１５μｍ、ナノワイヤ１２は、ＮｂＮ材料（光学定数（ｎ，ｋ）＝（４．９０５０６，４．２９３４９））を用い、線幅をナノワイヤとして一般的な値（一般的には８０ｎｍ〜１００ｎｍであり、ここでは１００ｎｍ）で固定したものを使用し、ナノワイヤ長を変化させてその時の力学的インダクタンスＬｋを計算した結果をグラフにしたものである。
【００４２】
従来の一般的なＳＳＰＤにおいて受光領域Ａに対するナノワイヤの占有率を５０％とすると、ナノワイヤのメアンダ状に形成箇所において隣り合うナノワイヤ同士の間隔（以下、ナノワイヤ間間隔）は、約１００ｎｍとなる（後述する図５参照）。このときのナノワイヤ長は、約１１２５μｍとなり、力学的インダクタンスＬｋは、約１．４９μＨとなる。
【００４３】
ここで、一般的にＳＳＰＤに並列に接続される抵抗の抵抗値をＱ（例えば５０Ω）とすると、このＳＳＰＤが光応答した後（パルス状の電圧変化を生じるような抵抗変化が生じた後）に、再び光応答可能になるまで（元の超伝導状態に戻るまで）の回復時間ｔは、ｔ＝Ｌｋ／Ｑで表される。
【００４４】
したがって、上記従来の一般的なＳＳＰＤにおける回復時間ｔは、約３０ｎｓとなる。
【００４５】
これに対し、例えば、ナノワイヤの占有率を下げてナノワイヤ間間隔を３００ｎｍとした場合、ナノワイヤ長は、約５６２．５μｍとなり、力学的インダクタンスＬｋは、約０．７４μＨとなる。したがって、このときの回復時間ｔは、約１５ｎｓとなり、従来に比べて２倍の応答速度の改善が期待できる。
【００４６】
このように、占有率が小さいと、ナノワイヤ長が短くなって力学的インダクタンスが小さくなるため、応答速度は速くなる。しかしながら、従来の一般的なＳＳＰＤでは、ナノワイヤ長を短くするためにナノワイヤ間間隔を大きくすると、ナノワイヤの受光面積が小さくなってしまい、入射光との結合効率Ｐｃが低下するため、検出効率Ｒが低下してしまっていた。
【００４７】
そこで、本願の発明者らは、鋭意研究を行った結果、ナノワイヤ１２の厚み（層厚）と、ナノワイヤ１２の受光面積（占有率）との関係が検出効率Ｒの一要素である光吸収効率Ｐａに大きく影響するという知見を得た。
【００４８】
図５はナノワイヤ間間隔に対する光吸収効率を複数の層厚に対して示すグラフである。図５においても、受光領域Ａの面積とナノワイヤの材料および線幅を図４と同じ条件とした状態で、層厚および上記間隔（以下、ナノワイヤ間間隔）を変化させてシミュレーションを行った。具体的には、層厚を、２，３，４，５，６，８，１０ｎｍに設定し、設定した層厚でナノワイヤ間間隔を変化させたときの光吸収効率を求めるシミュレーションを行った。本シミュレーションにおいて、ナノワイヤ間間隔が１００ｎｍの場合に占有率（グラフ上ではF.F.：Filling Factorと表示）が５０％となるように受光領域Ａが設定されている。なお、シミュレーションには、有限要素解析法を用いた。
【００４９】
図５に示すように、ナノワイヤの層厚が従来の一般的な値である４ｎｍの場合、ナノワイヤ間間隔が大きくなり占有率が低下すると、光吸収効率が大きく低下する。例えば、応答速度を２倍にするために、ナノワイヤ間間隔を３００ｎｍ（占有率約２５％）にしようとすると、占有率５０％付近で約９０％の光吸収効率を有していたのに比べ、光吸収効率が約６７％にまで低下してしまう。これに対し、同じ条件で層厚を大きくしたナノワイヤを用いた場合、９０％以上の光吸収効率を確保できる最大のナノワイヤ間間隔が大きくなっていることが分かる。
【００５０】
このように、本願の発明者らは、ナノワイヤ１２の層厚とナノワイヤ１２の占有率との関係に着目し、鋭意研究を行った結果、ナノワイヤ１２の層厚を従来（一般的に約４ｎｍ）よりも厚くすることにより、ＳＳＰＤ１の受光面積（占有率）が小さくなっても検出効率Ｒの低下が抑制されるという知見を得るに至った。
【００５１】
本願の発明者らは、このような知見に基づいて、ナノワイヤ１２の構造決定に際し、上記占有率とナノワイヤ１２の層厚との組み合わせとして、層厚が４ｎｍかつ占有率が５０％である場合の光吸収効率を基準光吸収効率Ｐａｏとした際に、占有率が５０％未満かつ層厚が４ｎｍより大きい組み合わせのうち基準光吸収効率Ｐａｏより高い光吸収効率Ｐａが得られるような占有率と層厚との組み合わせを採用することを想到するに至った。すなわち、ナノワイヤ１２の層厚とナノワイヤ間間隔との組み合わせが、図５において、それぞれ破線で示した占有率５０％の境界線および基準高吸収効率Ｐａｏの境界線で区画される右上の領域（ハッチングされた領域）内に含まれるような組み合わせをナノワイヤ１２の構造として採用する。
【００５２】
そして、このような組み合わせを採用することで、受光効率Ｒの低下を抑制しつつナノワイヤ１２の長さを短くして応答速度を高くすることができるＳＳＰＤ１を見出した。したがって、上記構成によれば、簡単な構成で、受光効率Ｒの低下を抑制しつつ応答速度を高くすることができる。
【００５３】
また、上記構成によれば、従来よりも大きな受光領域Ａを有するＳＳＰＤ１を性能低下を生じさせることなく実現することができる。実際の超伝導単一光子検出器の作製プロセスにおいては、ナノワイヤ１２が長くなるほど途中にクラックなどの不均一な部分が生じる可能性が高くなる。このため、従来のように応答速度を下げることなく占有率を小さくすることができないＳＳＰＤでは、受光領域Ａが大きいＳＳＰＤを歩留まりよく作製することが困難であった。これに対し、上記構成のＳＳＰＤ１によれば、応答速度を低下させることなくナノワイヤ長を短くすることができるので、性能を落とさずに大きい面積を有する受光領域Ａを備えたＳＳＰＤ１を容易に作製することができる。
【００５４】
例えば、ナノワイヤ１２の層厚を６ｎｍとした場合に、光吸収効率Ｐａを落とさずに（基準光吸収効率Ｐａｏ以上の光吸収効率Ｐａが得られる条件で）応答速度を最大限高めるためには、ナノワイヤ間間隔を２００ｎｍにすればよい。
【００５５】
特に、図５に示すように、ナノワイヤ１２の層厚を８ｎｍ以上とした場合には、ナノワイヤ間間隔が３００ｎｍ以上であっても光吸収効率Ｐａを基準光吸収効率Ｐａｏ（図５において９０％）以上とすることができる。したがって、従来と遜色のない光吸収効率Ｐａを獲得しつつ応答速度を高く（２倍以上に）することができる。さらに、この場合、同じ層厚でナノワイヤ間間隔を変化させたときに、ナノワイヤ間間隔が１００ｎｍより大きい値で光吸収効率Ｐａが極大値となる。すなわち、ナノワイヤ１２の層厚を８ｎｍ以上にした場合には、占有率が５０％未満となるようなナノワイヤ間間隔とすることにより光吸収効率Ｐａを最大限に高めることができる。
【００５６】
なお、ナノワイヤ１２の層厚を１０ｎｍより大きくした場合、さらに占有率の小さい領域において光吸収効率を高く維持することができると思われるが、光子のナノワイヤ１２への入射時においてナノワイヤ１２の局所的な超伝導性が破壊され難くなり、パルス生成効率が低下するおそれがある。このため、ナノワイヤ１２の層厚に関して、応答速度を高めつつ光子の検出効率Ｒを高くすることができるより好ましい範囲は、８ｎｍ以上１０ｎｍ以下と言える。
【００５７】
上記例においては、ナノワイヤ１２の材料としてＮｂＮを取り上げたがこれと異なる材料であっても同様にナノワイヤ１２の構造を決定することができる。ナノワイヤ１２の材料（超伝導材料）はその材料の有する光学特性（光学定数に基づいて定められる）によって占有率と光吸収効率Ｐａとの関係が変化する。したがって、以下に、ＮｂＮを基準として、光学定数（ｎ，ｋ）を変化させた場合のナノワイヤ１２の層厚、ナノワイヤ間間隔および光吸収効率の関係性の変化を複数例示する。
【００５８】
図６〜図９は、光学定数を変化させた場合におけるナノワイヤ間間隔に対する光吸収効率を複数の層厚に対して示すグラフである。図６はＮｂＮに対して屈折率ｎを大きくした場合のグラフであり、図７はＮｂＮに対して屈折率ｎを小さくした場合のグラフであり、図８はＮｂＮに対して消衰係数ｋを大きくした場合のグラフであり、図９はＮｂＮに対して消衰係数ｋを小さくした場合のグラフである。
【００５９】
図６〜図９に示したいずれのグラフにおいても、基準となる層厚４ｎｍのナノワイヤの占有率が５０％となるようにナノワイヤを受光領域Ａに配設した場合の光吸収効率（基準光吸収効率Ｐａｏ）が、図５のグラフに対してある程度変化するが、傾向自体は変わらない。すなわち、層厚を例えば８ｎｍ〜１０ｎｍの範囲で設定した場合に、従来の４ｎｍの場合との比較において、光吸収効率Ｐａを落とさずに、占有率の小さくして、応答速度を高くすることができる。したがって、ＮｂＮと異なる超伝導材料により形成されたナノワイヤ１２においても、同様の効果を得ることができる。これらの場合であっても、ナノワイヤ１２の層厚を８ｎｍ以上１０ｎｍ以下とすることが好ましい。
【００６０】
以上、本発明の実施形態について説明したが、本発明は上記実施形態に限定されるものではなく、その趣旨を逸脱しない範囲内で種々の改良、変更、修正が可能である。
【００６１】
例えば、上記実施形態においては、ダブルサイドキャビティ型の構造を有するＳＳＰＤを例示したが、これに限られない。例えば、基板１１上にナノワイヤ１２が形成され、その上にキャビティ層が形成される構成としてもよい。また、各層の材料およびサイズについても上記例示に限られず、その趣旨を逸脱しない範囲内で種々適用可能である。
【産業上の利用可能性】
【００６２】
本発明の超伝導単一光子検出器およびその受光配線の構造決定方法は、簡単な構成で、受光効率の低下を抑制しつつ応答速度を高くするために有用である。特に、超伝導単一光子検出器において、高い光検出効率および高い応答速度が同時に必要とされる場合に有用である。例えば、量子暗号鍵配送等の量子通信や既存の検出器では現実的な時間スケールで実験不可能であった量子光学実験において高い効果が期待できる。また、従来よりも大きな受光面積を有する超伝導単一光子検出器の作製にも資する。
【符号の説明】
【００６３】
１  ＳＳＰＤ（超伝導単一光子検出器）
１１  基板
１２  ナノワイヤ（受光配線）
１２Ｍ  ナノワイヤ材料層
１３  第１のキャビティ層
１４  第２のキャビティ層
１５  反射層
１６  電極
Ａ  受光領域
【図１】
2014216430.tif 000003
【図４】
2014216430.tif 000004
【図２】
2014216430.tif 000005
【図３】
2014216430.tif 000006
【図５】
2014216430.tif 000007
【図６】
2014216430.tif 000008
【図７】
2014216430.tif 000009
【図８】
2014216430.tif 000010
【図９】
2014216430.tif 000011